【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
熱可塑性エラストマーを含有するＡ層を少なくとも１層含む合わせガラス用中間膜であって、
ＡＳＴＭ Ｄ４０６５−０６に基づいて周波数１０００Ｈｚの条件で動的粘弾性試験を行うことで測定される７０℃におけるＡ層のせん断貯蔵弾性率が１ＭＰａ以上であり、Ａ層の少なくとも片面にＡ層より高いせん断貯蔵弾性率を有する層を有し、
少なくともＡ層に紫外線吸収剤を含有し、該紫外線吸収剤の面密度が０．１ｇ／ｍ２以上８ｇ／ｍ２以下であり、
合わせガラス用中間膜の少なくとも一方の表面が賦形された状態である、合わせガラス用中間膜。
【請求項２】
熱可塑性エラストマーを含有するＡ層を少なくとも１層含む合わせガラス用中間膜であって、
ＡＳＴＭ Ｄ４０６５−０６に基づいて周波数１０００Ｈｚの条件で動的粘弾性試験を行うことで測定される７０℃におけるＡ層のせん断貯蔵弾性率が１ＭＰａ以上であり、Ａ層の少なくとも片面にＡ層より高いせん断貯蔵弾性率を有する層を有し、
少なくとも上記Ａ層より高いせん断貯蔵弾性率を有する層に紫外線吸収剤を含有し、該紫外線吸収剤の面密度が０．５ｇ／ｍ２以上１０．０ｇ／ｍ２以下であり、
合わせガラス用中間膜の少なくとも一方の表面が賦形された状態である、合わせガラス用中間膜。
【請求項３】
熱可塑性エラストマーを含有するＡ層を少なくとも１層含む合わせガラス用中間膜であって、
該熱可塑性エラストマーがハードセグメントブロックおよびソフトセグメントブロックからなり、熱可塑性エラストマー中のハードセグメントブロックの含有量が５質量％以上２５質量％以下であり、
ＡＳＴＭ Ｄ４０６５−０６に基づいて周波数１０００Ｈｚの条件で動的粘弾性試験を行うことで測定される７０℃におけるＡ層のせん断貯蔵弾性率が１ＭＰａ以上であり、Ａ層の少なくとも片面にＡ層より高いせん断貯蔵弾性率を有する層を有し、
合わせガラス用中間膜の少なくとも一方の表面が賦形された状態である、合わせガラス用中間膜。
【請求項４】
熱可塑性エラストマーを含有するＡ層を少なくとも１層含む合わせガラス用中間膜であって、
熱可塑性樹脂を含み、Ａ層より高いせん断貯蔵弾性率を有するＢ層を有し、
合わせガラス用中間膜を構成する積層体における積層構成がＢ層／Ａ層／Ｂ層であり、
ＡＳＴＭ Ｄ４０６５−０６に基づいて周波数１０００Ｈｚの条件で動的粘弾性試験を行うことで測定される７０℃におけるＡ層のせん断貯蔵弾性率が１ＭＰａ以上であり、
合わせガラス用中間膜の少なくとも一方の表面が賦形された状態である、合わせガラス用中間膜。
【請求項５】
合わせガラス用中間膜の両方の表面が賦形された状態である、請求項４に記載の合わせガラス用中間膜。
【請求項６】
熱可塑性エラストマーを含有するＡ層を少なくとも１層含む合わせガラス用中間膜であって、
ＡＳＴＭ Ｄ４０６５−０６に基づいて周波数１０００Ｈｚの条件で動的粘弾性試験を行うことで測定される７０℃におけるＡ層のせん断貯蔵弾性率が１ＭＰａ以上であり、Ａ層の少なくとも片面にＡ層より高いせん断貯蔵弾性率を有する層を有し、
合わせガラス用中間膜を構成する少なくとも一層に遮熱材料を含有し、該遮熱材料が錫ドープ酸化インジウムを含み、
合わせガラス用中間膜の少なくとも一方の表面が賦形された状態であり、
ガラスの厚さの合計が４ｍｍ以下である２枚のクリアガラスで合わせガラス用中間膜を挟持した合わせガラスとした場合に、可視光透過率が７０％以上であり、波長８００〜１１００ｎｍの赤外線平均透過率が７０％以下であり、
ガラスの厚さの合計が４ｍｍ以下となる２枚のガラスで挟持した合わせガラスを作成した場合に、ヘイズが５以下である、合わせガラス用中間膜。
【請求項７】
２０℃におけるＡ層の弾性限度が４Ｎ以上である、請求項１〜６のいずれかに記載の合わせガラス用中間膜。
【請求項８】
賦形された表面のエンボス高さが１０〜１５０μｍである、請求項１〜７のいずれかに記載の合わせガラス用中間膜。
【請求項９】
Ａ層について、ＡＳＴＭ Ｄ４０６５−０６に基づいて周波数１０００Ｈｚの条件で動的粘弾性試験を行うことで測定されるｔａｎδが最大となるピークを−１０〜３０℃の範囲に有する、請求項１〜８のいずれかに記載の合わせガラス用中間膜。
【請求項１０】
Ａ層について、ＡＳＴＭ Ｄ４０６５−０６に基づいて周波数１０００Ｈｚの条件で動的粘弾性試験を行うことで測定されるｔａｎδが最大となるピークの高さが１．３以上である、請求項１〜９のいずれかに記載の合わせガラス用中間膜。
【請求項１１】
Ａ層より高いせん断貯蔵弾性率を有する層として、熱可塑性樹脂を含むＢ層を有する、請求項１〜３および６〜１０のいずれかに記載の合わせガラス用中間膜。
【請求項１２】
Ｂ層における可塑剤の含有量が熱可塑性樹脂１００質量部に対して５０質量部以下である、請求項４、５または１１に記載の合わせガラス用中間膜。
【請求項１３】
Ｂ層の熱可塑性樹脂がポリビニルアセタール樹脂である、請求項４、５、１１または１２に記載の合わせガラス用中間膜。
【請求項１４】
Ｂ層の熱可塑性樹脂がアイオノマー樹脂である、請求項４、５、１１または１２に記載の合わせガラス用中間膜。
【請求項１５】
ガラスの厚さの合計が４ｍｍ以下である２枚のガラスで合わせガラス用中間膜を挟持した合わせガラスにおいて、ＡＳＴＭ Ｅ９０−０９の条件で測定される４０００Ｈｚにおける音響透過損失が３７ｄＢ以上である、請求項１〜１４のいずれかに記載の合わせガラス用中間膜。
【請求項１６】
熱可塑性エラストマーがハードセグメントブロックおよびソフトセグメントブロックからなり、ハードセグメントブロックが、ポリスチレンブロックまたはポリメチルメタクリレートブロックである、請求項１〜１５のいずれかに記載の合わせガラス用中間膜。
【請求項１７】
合わせガラス用中間膜を構成する少なくとも一層に遮熱材料を含有する、請求項１〜５および７〜１６のいずれかに記載の合わせガラス用中間膜。
【請求項１８】
ガラスの厚さの合計が４ｍｍ以下である２枚のクリアガラスで合わせガラス用中間膜を挟持した合わせガラスにおいて、可視光透過率が７０％以上であり、波長８００〜１１００ｎｍの赤外線平均透過率が７０％以下である、請求項１〜５および７〜１７のいずれかに記載の合わせガラス用中間膜。
【請求項１９】
ガラスの厚さの合計が４ｍｍ以下である２枚のグリーンガラスで合わせガラス用中間膜を挟持した合わせガラスにおいて、可視光透過率が７０％以上であり、波長８００〜１１００ｎｍの赤外線平均透過率が３２％以下である、請求項１〜１８のいずれかに記載の合わせガラス用中間膜。
【請求項２０】
遮熱材料が、錫ドープ酸化インジウム、アンチモンドープ酸化錫、アンチモン酸亜鉛、金属ドープ酸化タングステン、フタロシアニン化合物、アルミニウムドープ酸化亜鉛、および六ホウ化ランタンの中から選ばれる少なくとも１種である、請求項６または１７に記載の合わせガラス用中間膜。
【請求項２１】
金属ドープ酸化タングステンがセシウムドープ酸化タングステンである、請求項２０に記載の合わせガラス用中間膜。
【請求項２２】
合わせガラス用中間膜を構成する層のうち少なくとも一層に紫外線吸収剤を含有する、請求項３〜６のいずれかに記載の合わせガラス用中間膜。
【請求項２３】
紫外線吸収剤が、ベンゾトリアゾール系化合物、ベンゾフェノン系化合物、トリアジン系化合物、ベンゾエート系化合物、マロン酸エステル系化合物、およびシュウ酸アニリド系化合物からなる群より選ばれる少なくとも１種である、請求項１、２または２２に記載の合わせガラス用中間膜。
【請求項２４】
紫外線吸収剤が、ベンゾトリアゾール系化合物である、請求項１、２、２２または２３に記載の合わせガラス用中間膜。
【請求項２５】
紫外線吸収剤が、２−（５−クロロ−２−ベンゾトリアゾリル）−６−ｔｅｒｔ−ブチル−ｐ−クレゾールである、請求項１、２および２２〜２４のいずれかに記載の合わせガラス用中間膜。
【請求項２６】
ガラスの厚さの合計が４ｍｍ以下である２枚のガラスで合わせガラス用中間膜を挟持した合わせガラスにおいて、ヘイズが５以下である、請求項１〜５および７〜２５のいずれかに記載の合わせガラス用中間膜。
【請求項２７】
請求項１〜２６のいずれかに記載の合わせガラス用中間膜が２枚のガラスの間に配置されてなる合わせガラス。